(57)【要約】  Ｆｅを０．１質量％以上１．５質量％以下、Ｐを０．０２質量％以上０．７質量％以下、Ｓｎ及びＭｇの少なくとも一方を合計で０質量％以上０．７質量％以下含有し、残部がＣｕ及び不純物から構成されるコネクタ端子用線材。【特許請求の範囲】
【請求項１】
Ｆｅを０．１質量％以上１．５質量％以下、
Ｐを０．０２質量％以上０．７質量％以下、
Ｓｎ及びＭｇの少なくとも一方を合計で０質量％以上０．７質量％以下含有し、
残部がＣｕ及び不純物から構成されるコネクタ端子用線材。
【請求項２】
Ｓｎ及びＭｇの少なくとも一方を合計で０．０１質量％以上０．７質量％以下含有する請求項１に記載のコネクタ端子用線材。
【請求項３】
質量比で、Ｆｅ／Ｐが１．０以上１０以下である請求項１又は請求項２に記載のコネクタ端子用線材。
【請求項４】
質量割合で、Ｃ，Ｓｉ，及びＭｎから選択される１種以上の元素を合計で１０ｐｐｍ以上５００ｐｐｍ以下含む請求項１から請求項３のいずれか１項に記載のコネクタ端子用線材。
【請求項５】
導電率が４０％ＩＡＣＳ以上であり、引張強さが６００ＭＰａ以上である請求項１から請求項４のいずれか１項に記載のコネクタ端子用線材。
【請求項６】
１５０℃で２００時間以上１０００時間以下から選択される所定の時間保持した後の応力緩和率が３０％以下である請求項１から請求項５のいずれか１項に記載のコネクタ端子用線材。
【請求項７】
横断面積が０．１ｍｍ２以上２．０ｍｍ２以下である請求項１から請求項６のいずれか１項に記載のコネクタ端子用線材。
【請求項８】
横断面形状が四角形状の角線である請求項１から請求項７のいずれか１項に記載のコネクタ端子用線材。
【請求項９】
表面の少なくとも一部に、Ｓｎ及びＡｇの少なくとも一方を含むめっき層を備える請求項１から請求項８のいずれか１項に記載のコネクタ端子用線材。
【発明の詳細な説明】
【技術分野】
【０００１】
本発明は、コネクタ端子用線材に関する。
本出願は、２０１６年１１月０７日付の日本国出願の特願２０１６−２１７０４８、及び２０１７年０４月２５日付の日本国出願の特願２０１７−０８６６０２に基づく優先権を主張し、前記日本国出願に記載された全ての記載内容を援用するものである。
【背景技術】
【０００２】
コネクタ端子の一つに、プレスフィット端子がある（例えば、特許文献１参照）。プレスフィット端子は、無はんだで、プリント基板と接続可能な棒状材である。プレスフィット端子は、その一端部に相手側部材が接続され、他端部をプリント基板に圧入することで、相手側部材とプリント基板とを電気的及び機械的に接続する。上記のコネクタ端子の構成材料には、タフピッチ銅などの純銅、黄銅などの銅合金、鉄（特許文献１の[００２６]など）がある。その他、ばね性に優れる材料として、リン青銅などがある。
【先行技術文献】
【特許文献】
【０００３】
【特許文献１】特開２０１４−１４９９５６号公報
【発明の概要】
【０００４】
本開示のコネクタ端子用線材は、
Ｆｅを０．１質量％以上１．５質量％以下、
Ｐを０．０２質量％以上０．７質量％以下、
Ｓｎ及びＭｇの少なくとも一方を合計で０質量％以上０．７質量％以下含有し、
残部がＣｕ及び不純物から構成される。
【発明を実施するための形態】
【０００５】
［本開示が解決しようとする課題］
プレスフィット端子などのコネクタ端子には、導電性に優れ、剛性やばね性が高いことが望まれる。従って、このようなコネクタ端子の素材には、導電性に優れ、高強度であることが望まれる。
【０００６】
上述のタフピッチ銅や黄銅は、導電性に優れるものの、強度が低く、ばね性に劣る。上述の鉄やリン青銅は、高強度であり、ばね性に優れるものの、導電率が低い。このような材料では、導電性と強度との双方に優れるという要求に十分に対応できない。
【０００７】
昨今、電気・電子機器の小型化、薄型化などに伴い、部品の小型化が望まれる。より小型なコネクタ端子を形成するために、線材の断面積をより小さくしたり、細くしたりした場合でも、導電性に優れ、高強度なコネクタ端子を形成できるように、導電性に優れつつ、より高強度な線材が望まれる。
【０００８】
そこで、導電性に優れ、高強度なコネクタ端子を形成できるコネクタ端子用線材を提供することを目的の一つとする。
【０００９】
［本開示の効果］
上記の本開示のコネクタ端子用線材は、導電性に優れ、高強度なコネクタ端子を形成できる。
【００１０】
［本願発明の実施形態の説明］
最初に本願発明の実施態様を列記して説明する。
（１）本願発明の一態様に係るコネクタ端子用線材は、
Ｆｅを０．１質量％以上１．５質量％以下、
Ｐを０．０２質量％以上０．７質量％以下、
Ｓｎ及びＭｇの少なくとも一方を合計で０質量％以上０．７質量％以下含有し、
残部がＣｕ及び不純物から構成される。
【００１１】
上記のコネクタ端子用線材は、特定の組成の銅合金から構成されることで、導電性に優れる上に、高強度であり、剛性やばね性にも優れる。上記銅合金においてＦｅ及びＰは、代表的には、Ｆｅ２Ｐなどの化合物といったＦｅやＰを含む析出物や晶出物として母相（Ｃｕ）に存在し、析出強化による強度向上効果とＣｕへの固溶低減による高い導電率の維持効果とを有するからである。Ｓｎ及びＭｇの少なくとも一方を含有する場合には、これらの元素の固溶強化による更なる強度向上が期待できる。このような上記のコネクタ端子用線材は、導電性に優れること、及び剛性やばね性が高いことが望まれるプレスフィット端子などのコネクタ端子の素材に好適に利用できる。
【００１２】
（２）上記のコネクタ端子用線材の一例として、
Ｓｎ及びＭｇの少なくとも一方を合計で０．０１質量％以上０．７質量％以下含有する形態が挙げられる。
【００１３】
上記形態は、Ｓｎ及びＭｇの少なくとも一方を特定の範囲で含有することで、固溶強化によって強度により優れる。従って、上記形態は、導電性に優れる上により高強度なコネクタ端子を形成できる。
【００１４】
（３）上記のコネクタ端子用線材の一例として、
質量比で、Ｆｅ／Ｐが１．０以上１０以下である形態が挙げられる。
【００１５】
上記形態は、Ｐに対するＦｅの過不足量が少なく、Ｐに対してＦｅを適切に含むことで、Ｆｅ及びＰが上述の析出物などとして存在し、析出強化と特にＰのＣｕへの固溶低減とを適切に図ることができ、導電性に優れる上に、高強度である。従って、上記形態は、導電性に優れる上に高強度なコネクタ端子を形成できる。
【００１６】
（４）上記のコネクタ端子用線材の一例として、
質量割合で、Ｃ，Ｓｉ，及びＭｎから選択される１種以上の元素を合計で１０ｐｐｍ以以５００ｐｐｍ以下含む形態が挙げられる。
【００１７】
Ｃ，Ｓｉ，Ｍｎは、特定の範囲で含有することで、Ｆｅ，Ｐ，Ｓｎなどの脱酸剤として機能し、これらの元素の酸化を低減、防止して、これらの元素の含有による高導電性及び高強度という効果を適切に得られる。また、上記形態は、Ｃ，Ｓｉ，Ｍｎの過剰含有による導電率の低下を抑制できることからも、導電性に優れる。従って、上記形態は、導電性に優れる上に高強度なコネクタ端子を形成できる。
【００１８】
（５）上記のコネクタ端子用線材の一例として、
導電率が４０％ＩＡＣＳ以上であり、引張強さが６００ＭＰａ以上である形態が挙げられる。
【００１９】
上記形態は、導電率及び引張強さが高く、導電性に優れる上に高強度なコネクタ端子を形成できる。
【００２０】
（６）上記のコネクタ端子用線材の一例として、
１５０℃で２００時間以上１０００時間以下から選択される所定の時間保持した後の応力緩和率が３０％以下である形態が挙げられる。
【００２１】
上記形態は、導電性に優れ、高強度な上に、１５０℃といった高温に長時間に亘って保持された場合でも応力緩和し難く、応力緩和特性にも優れるコネクタ端子を形成できる。
【００２２】
（７）上記のコネクタ端子用線材の一例として、
横断面積が０．１ｍｍ２以上２．０ｍｍ２以下である形態が挙げられる。
【００２３】
上記形態は、プレスフィット端子などのコネクタ端子の素材に利用し易い大きさであり、上記コネクタ端子の素材に好適に利用できる。
【００２４】
（８）上記のコネクタ端子用線材の一例として、
横断面形状が四角形状の角線である形態が挙げられる。
【００２５】
上記形態は、プレスフィット端子などのコネクタ端子の素材に利用し易い形状であり、上記コネクタ端子の素材に好適に利用できる。
【００２６】
（９）上記のコネクタ端子用線材の一例として、
表面の少なくとも一部に、Ｓｎ及びＡｇの少なくとも一方を含むめっき層を備える形態が挙げられる。
【００２７】
上記形態をプレスフィット端子などのコネクタ端子の素材に利用すれば、表面にＳｎやＡｇを含む金属のめっき層、例えば錫めっき層や銀めっき層を備えるめっき付コネクタ端子を容易に製造できる。従って、上記形態は、端子成形後にめっき層の形成工程を省略でき、めっき付コネクタ端子の生産性の向上に寄与する。
【００２８】
［本願発明の実施形態の詳細］
以下、本願発明の実施の形態を詳細に説明する。元素の含有量は、断りが無い限り質量割合（質量％又は質量ｐｐｍ）とする。
【００２９】
［銅合金線］
（組成）
実施形態のコネクタ端子用線材（以下、銅合金線と呼ぶことがある）は、プレスフィット端子などのコネクタ端子の素材に利用されるものであり、特定の元素を特定の範囲で含む銅合金から構成される。上記銅合金は、Ｆｅを０．１％以上１．５％以下、Ｐを０．０２％以上０．７％以下、Ｓｎ及びＭｇの少なくとも一方を合計で０％以上０．７％以下含有し、残部がＣｕ及び不純物から構成されるＦｅ−Ｐ−Ｃｕ系合金である。上記不純物とは主として不可避なものをいう。以下、元素ごとに詳細に説明する。
【００３０】
・Ｆｅ
Ｆｅは、主として、母相であるＣｕに析出して存在し、引張強さといった強度の向上に寄与する。
Ｆｅを０．１％以上含有すると、Ｆｅ及びＰを含む化合物などを良好に生成でき、析出強化によって強度に優れる銅合金線とすることができる。かつ、上記の析出によってＰの母相への固溶を抑制して、高い導電率を有する銅合金線とすることができる。Ｐ量や製造条件にもよるが、Ｆｅの含有量が多いほど、銅合金線の強度が高くなり易い。高強度化などを望む場合には、Ｆｅの含有量を０．２％以上、更に０．３５％超、０．４％以上、０．４５％以上とすることができる。
Ｆｅを１．５％以下の範囲で含有すると、Ｆｅを含む析出物などの粗大化を抑制し易い。その結果、粗大な析出物を起点とする破断を低減できて強度に優れる上に、製造過程では伸線加工時などに断線し難く、製造性にも優れる。Ｐ量や製造条件にもよるが、Ｆｅの含有量が少ないほど、上述の析出物の粗大化などを抑制し易い。析出物の粗大化の抑制（破断、断線の低減）などを望む場合には、Ｆｅの含有量を１．２％以下、更に１．０％以下、０．９％未満とすることができる。
【００３１】
・Ｐ
実施形態のコネクタ端子用線材においてＰは、主としてＦｅと共に析出物として存在して引張強さといった強度の向上に寄与する、即ち主として析出強化元素として機能する。
Ｐを０．０２％以上含有すると、Ｆｅ及びＰを含む析出物などを良好に生成でき、析出強化によって強度に優れる銅合金線とすることができる。また、上記の析出によってＰの母相への固溶量が少なくなって、高い導電率を有する銅合金線とすることができる。Ｆｅ量や製造条件にもよるが、Ｐの含有量が多いほど、銅合金線の強度が高くなり易い。高強度化などを望む場合には、Ｐの含有量を０．０５％以上、更に０．１％超、０．１１％以上、０．１２％以上とすることができる。なお、含有するＰのうちの一部が脱酸剤として機能し、母相に酸化物として存在することを許容する。
Ｐを０．７％以下の範囲で含有すると、Ｆｅ及びＰを含む析出物などの粗大化を抑制し易く、破断や断線を低減できる。また、過剰なＰが母相に固溶することを低減して、高い導電率を有する銅合金線とすることができる。Ｆｅ量や製造条件にもよるが、Ｐの含有量が少ないほど、上述の粗大化などを抑制し易い。析出物の粗大化の抑制（破断、断線の低減）などを望む場合には、Ｐの含有量を０．６％以下、更に０．５５％以下、０．５％以下、０．４％以下とすることができる。
【００３２】
・Ｆｅ／Ｐ
Ｆｅ及びＰを上述の特定の範囲で含有することに加えて、Ｐに対してＦｅを適切に含むことが好ましい。Ｐに対してＦｅを同等又はそれ以上含むことで、過剰のＰが母相に固溶して導電率が低下することを抑制し易く、より確実に導電率が高い銅合金線とすることができる。また、Ｐに対してＦｅを適切に含まない場合にはＦｅ単体が析出したり、Ｆｅ及びＰを含む析出物などが粗大化したりするなどして析出強化による強度向上効果を適切に得られない恐れがある。しかし、Ｐに対してＦｅを適切に含むと、両元素は適切な大きさの化合物などとして母相に存在でき、高導電性及び高強度を良好に望める。定量的には、Ｐの含有量に対するＦｅの含有量の割合Ｆｅ／Ｐが、質量比で１．０以上１０以下であることが挙げられる。
Ｆｅ／Ｐが１．０以上であれば、上述のように析出強化による強度向上効果を良好に得られて強度に優れる。高強度化などを望む場合には、Ｆｅ／Ｐを１．５以上、更に２．０以上、２．２以上とすることができる。特に、Ｆｅ／Ｐが２．５以上であると導電性により優れる傾向にあり、Ｆｅ／Ｐを３．０以上、更に３．５以上、４．０以上としたり、４．０前後、例えば３．５以上４．５以下としたりすることができる。
Ｆｅ／Ｐが１０以下であれば、Ｐに対するＦｅの過剰含有を抑制して、上述の粗大化を抑制し易い。析出物の粗大化の抑制などを望む場合には、Ｆｅ／Ｐを８以下、更に７以下、６以下とすることができる。
【００３３】
・Ｓｎ及びＭｇ
実施形態のコネクタ端子用線材を構成する銅合金は、Ｓｎ及びＭｇの含有量が０％である形態、即ちＳｎ及びＭｇの双方を実質的に含まない形態とすることができる。この形態でも、Ｆｅ量及びＰ量や製造条件などを調整することで、導電率が高く、高強度な銅合金線となる。また、この形態は、Ｓｎ及びＭｇの含有に起因する導電率の低下を抑制して、導電性により優れる。
【００３４】
又は、実施形態のコネクタ端子用線材を構成する銅合金は、Ｓｎ及びＭｇの少なくとも一方の含有量が０％超である形態、即ちＳｎ及びＭｇの少なくとも一方を含む形態とすることができる。上記銅合金においてＳｎやＭｇは、主として、母相であるＣｕに固溶して存在し、ＳｎやＭｇを含むと、引張強さといった強度により優れる傾向にある。従って、この形態は、更なる高強度化が望める。製造条件にもよるが、ＳｎやＭｇの含有量が多いほど、引張強さが高くなり易い傾向にあり強度により優れ、少ないほど導電率が高くなり易い傾向にある。更なる高強度化などを望む場合には、Ｓｎ及びＭｇの少なくとも一方を合計で０．０１％以上、更に０．０２％以上、０．０２５％以上含有することができる。
Ｓｎ及びＭｇの少なくとも一方を合計で０．７％以下の範囲で含有すれば、ＳｎやＭｇがＣｕに過剰に固溶することによる導電率の低下を抑制して、導電率が高い銅合金線とすることができる。また、ＳｎやＭｇの過剰固溶に起因する加工性の低下を抑制して、伸線加工などの塑性加工が行い易く、製造性にも優れる。高導電性、良好な加工性などを望む場合には、Ｓｎ及びＭｇの少なくとも一方を含み、その合計含有量を０．６％以下、更に０．５５％以下、０．５％以下とすることができる。
【００３５】
Ｓｎのみの含有量は、例えば、０．０８％以上０．６％以下、更に０．１％以上０．５５％以下が挙げられる。Ｓｎ及びＭｇのうち、Ｍｇを実質的に含まず、Ｓｎを含む場合、強度により優れる傾向にある。この場合、更に上述のＦｅ／Ｐが４．０以上であると、高い強度を有しつつ、導電性による優れる傾向にある。
【００３６】
Ｍｇのみの含有量は、例えば、０．０１５％以上０．５％以下、更に０．０２％以上０．４５％以下が挙げられる。Ｓｎ及びＭｇのうち、Ｓｎを実質的に含まず、Ｍｇを含む場合、導電性により優れる傾向にある。ＭｇはＳｎよりも導電率を低下させ難く、高い強度を有しつつ、より高い導電率を有し易い。
【００３７】
Ｓｎ及びＭｇの双方を含むと、いずれか一方を含む場合に比較して強度がより高くなったり、導電率がより高くなったりし易い。
【００３８】
・Ｃ，Ｓｉ，Ｍｎ
実施形態のコネクタ端子用線材を構成する銅合金は、Ｆｅ，Ｐ，Ｓｎなどに対して脱酸効果を有する元素を含むことができる。具体的には、質量割合で、Ｃ，Ｓｉ，及びＭｎから選択される１種以上の元素を合計で１０ｐｐｍ以上５００ｐｐｍ以下含むことが挙げられる。
【００３９】
ここで、製造過程で大気雰囲気などの酸素含有雰囲気とすると、Ｆｅ，Ｐ，Ｓｎなどの元素が酸化する恐れがある。これらの元素が酸化物となると、上述の析出物などを適切に形成できなかったり、母相に固溶できなかったりなどして、これらの元素の含有による高導電性及び高強度という効果を適切に得られない恐れがある。これらの元素の酸化物が伸線加工時などに破断の起点となり、製造性の低下を招く恐れもある。Ｃ，Ｍｎ，及びＳｉの少なくとも１種の元素、好ましくは２種の元素（この場合、ＣとＭｎ、又はＣとＳｉが好ましい）、より好ましくは３種全ての元素を特定の範囲で含むことで、Ｆｅ及びＰの析出による析出強化と高導電性の確保、適宜Ｓｎの固溶強化による高強度化とを図り、導電性に優れ、高強度な銅合金線とすることができる。
【００４０】
上述の合計含有量が１０ｐｐｍ以上であれば、上述のＦｅなどの元素の酸化を防止できる。上記合計含有量が多いほど、酸化防止効果を得易く、２０ｐｐｍ以上、更に３０ｐｐｍ以上とすることができる。
上記の合計含有量が５００ｐｐｍ以下であれば、これら脱酸剤元素の過剰含有による導電性の低下を招き難く、導電性に優れる。上記合計含有量が少ないほど、上記導電性の低下を抑制し易いことから、３００ｐｐｍ以下、更に２００ｐｐｍ以下、１５０ｐｐｍ以下とすることができる。
【００４１】
Ｃのみの含有量は、１０ｐｐｍ以上３００ｐｐｍ以下、更に１０ｐｐｍ以上２００ｐｐｍ以下、特に３０ｐｐｍ以上１５０ｐｐｍ以下が好ましい。
Ｍｎのみの含有量、又はＳｉのみの含有量は、５ｐｐｍ以上１００ｐｐｍ以下、更に５ｐｐｍ超５０ｐｐｍ以下が好ましい。Ｍｎ及びＳｉの合計含有量は、１０ｐｐｍ以上２００ｐｐｍ以下、更に１０ｐｐｍ超１００ｐｐｍ以下が好ましい。
Ｃ，Ｍｎ，Ｓｉをそれぞれ上述の範囲で含有すると、上述のＦｅなどの元素の酸化防止効果を良好に得易い。例えば、銅合金中の酸素の含有量を２０ｐｐｍ以下、１５ｐｐｍ以下、更に１０ｐｐｍ以下とすることができる。
【００４２】
（組織）
実施形態のコネクタ端子用線材を構成する銅合金の組織として、Ｆｅ及びＰを含む析出物や晶出物が分散する組織が挙げられる。析出物などの分散組織、好ましくは微細な析出物などが均一的に分散する組織を有することで、析出強化による高強度化、ＰなどのＣｕへの固溶低減による高い導電率の確保を期待できる。
【００４３】
（断面形状）
実施形態のコネクタ端子用線材の横断面形状は、素材として供するコネクタ端子の形状などに応じて適宜選択できる。代表的には、横断面形状が長方形や正方形などの四角形状の角線が挙げられる。横断面形状は、塑性加工条件を調整することで変更できる。例えば、ダイスを用いる場合にはダイス形状を適宜選択することで、上記角線の他、横断面形状が円形状や楕円形状、六角形などの多角形状などの線材とすることもできる。
【００４４】
（大きさ）
実施形態のコネクタ端子用線材の大きさは、素材として供するコネクタ端子が得られる範囲で適宜選択できる。例えば、素材である線材からプレスフィット端子を製造する場合、この線材を切削して、所定の形状、大きさに切り出すことがある。このようなコネクタ端子の素材に利用する場合には、切削除去分を含んだ大きさにするとよい。例えば、コネクタ端子用線材の横断面積が０．１ｍｍ２以上２．０ｍｍ２以下であるものとしたり、上述の角線では、幅が０．１ｍｍ以上３．０ｍｍ以下程度、厚さが０．１ｍｍ以上３．０ｍｍ以下程度であるものとしたりすることができる。
【００４５】
（特性）
実施形態のコネクタ端子用線材は、上述の特定の組成の銅合金で構成されて、導電性及び強度の双方に優れる。定量的には、コネクタ端子用線材は、導電率が４０％ＩＡＣＳ以上であること、及び引張強さが６００ＭＰａ以上であることの少なくとも一方、好ましくは双方を満たすことが挙げられる。
より高導電率を望む場合には、導電率を４５％ＩＡＣＳ以上、更に５０％ＩＡＣＳ以上、５５％ＩＡＣＳ以上とすることができる。
より高強度を望む場合には、引張強さを６１０ＭＰａ以上、更に６２０ＭＰａ以上、６３０ＭＰａ以上とすることができる。
【００４６】
実施形態のコネクタ端子用線材は、上述の特定の組成の銅合金で構成されることで高温に長時間保持されても応力緩和し難い。定量的には、コネクタ端子用線材は、１５０℃で２００時間以上１０００時間以下から選択される所定の時間保持した後の応力緩和率が３０％以下である形態が挙げられる。上記応力緩和率が２８％以下、更に２５％以下であることがより好ましい。上記応力緩和試験における曲げ応力は、例えば、０．２％耐力の５０％とすることが挙げられる。このようなコネクタ端子用線材によって構成されたコネクタ端子は、仮に使用時に１５０℃程度の高温に長時間保持されても、プリント基板などとの電気的及び機械的な接続状態を良好に維持できる。即ち、このコネクタ端子用線材であれば、高導電率かつ高強度である上に応力緩和特性にも優れるコネクタ端子を構築できる。
【００４７】
応力緩和特性により優れることを望む場合には、上記保持持間を１０００時間としたときの上記応力緩和率が３０％以下である形態、更に２８％以下、２５％以下である形態とすることができる。応力緩和率の測定方法は後述する。
【００４８】
導電率、引張強さ、応力緩和率などは、組成や製造条件を調整することで所定の大きさにすることができる。例えば、上述の特定の含有範囲内で、Ｆｅ，Ｐ，適宜ＳｎやＭｇといった元素を多くした組成としたり、伸線加工度を高めたり（細くしたり）すると、引張強さが高くなる傾向にある。例えば、加工途中に熱処理を行うと、導電率をより高められる場合がある（後述の試験例１、軟化処理を行う試料参照）。引張強さなどを高めると、応力緩和特性に優れて、応力緩和率が低くなる傾向にある（後述の試験例１の試料Ｎｏ．１−１３，１−１９参照）。
【００４９】
（表面層）
実施形態のコネクタ端子用線材は、そのままでもプレスフィット端子などのコネクタ端子の素材に利用できる。実施形態のコネクタ端子用線材を、その表面の少なくとも一部にめっき層を備えるめっき付線材とすることができる。めっき付線材を素材に用いることでめっき付コネクタ端子を容易に製造でき、めっき付コネクタ端子の製造性の向上に寄与する。めっき付コネクタ端子におけるめっきが望まれる箇所にのみ、めっき層を備えるめっき付線材とすることができるが、表面全体にめっき層を備えるめっき付線材とすると、めっき作業を行い易く、製造性に優れる。表面全体にめっき層を備えるめっき付線材の製造過程では、最終形状、最終の大きさの線材にめっき層を形成することができる。一方、最終以前の段階の素材にめっきを施し、このめっき後に最終形状、最終の大きさなどにする塑性加工を施すことができる。この場合、めっきの対象が単純な形状で比較的大きな素材となるため、めっきを施し易く、均一的な厚さのめっき層を備えるめっき付線材を得易い。
【００５０】
上述のめっき付コネクタ端子におけるめっき層は、コネクタ端子の接続対象（例えば、プリント基板のスルーホール部分などの導体、代表的には銅又は銅合金から構成される）に密着して、良好な導通状態を確保することに機能する。そのため、めっき付線材のめっき層の構成金属は、この機能を有するものが好適に利用できる。特に、Ｓｎ及びＡｇの少なくとも一方を含むめっき層を備えると、めっき付コネクタ端子とした場合に、めっき層とコネクタ端子との密着性、めっき層とコネクタ端子の接続対象との密着性に優れて好ましい。具体的には、錫、錫合金、銀、及び銀合金から選択される１種の金属から構成されるめっき層を含むことが挙げられる。ＳｎやＡｇを含むめっき層の下地層として、ニッケルめっき層及び銅めっき層の少なくとも一方などを備えることができる。
【００５１】
めっき層の厚さ（上述の下地層を備える場合には下地層とめっき層との合計厚さ）は、適宜選択でき、例えば、０．３μｍ以上５μｍ以下程度が挙げられる。この範囲であれば、めっき層の具備による上述の良好な密着性を有することができると共に、厚過ぎによるめっき層の剥離を抑制して、めっき層を維持し易い。
【００５２】
［用途］
実施形態のコネクタ端子用線材は、各種のコネクタ端子の素材に利用できる。上述のように導電性に優れる上に、高強度であり、剛性やばね性、応力緩和特性にも優れるため、実施形態のコネクタ端子用線材は、導電性及び強度の双方に優れることが望まれるプレスフィット端子などの素材に好適に利用できる。その他、実施形態のコネクタ端子用線材は、導電性及び強度の双方に優れることが望まれる各種の分野への利用が期待できる。
【００５３】
［効果］
実施形態のコネクタ端子用線材は、特定の組成の銅合金で構成されるため、導電性に優れる上に、高強度である。この効果を試験例１で具体的に説明する。このようなコネクタ端子用線材をコネクタ端子の素材に利用して、切削加工などを適宜施すことで、導電性に優れる上に、高強度なコネクタ端子を提供できる。また、高強度であることで、応力緩和特性にも優れるコネクタ端子を提供できると期待される。
【００５４】
［製造方法］
実施形態のコネクタ端子用線材は、例えば、以下の工程を備える製造方法によって製造することができる。以下、各工程の概要を列挙し、その後に工程ごとに詳細に説明する。
【００５５】
＜連続鋳造工程＞上述の特定の組成の銅合金の溶湯を連続鋳造して鋳造材を製造する。
＜伸線工程＞上記鋳造材、又は上記鋳造材に加工を施した加工材に、伸線加工を施して所定の大きさの伸線材を製造する。
＜成形工程＞上記所定の大きさの伸線材に塑性加工を施して、所定の形状のコネクタ端子用線材を製造する。
＜熱処理工程＞上記＜連続鋳造工程＞以降、＜成形工程＞前の素材に時効処理を施す。
【００５６】
上述のめっき層を備えるコネクタ端子用線材を製造する場合には、例えば、＜成形工程＞前、又は＜成形工程＞後に、以下の＜めっき工程＞を備える。
＜めっき工程＞対象となる線材の表面の少なくとも一部に、Ｓｎ及びＡｇの少なくとも一方を含むめっき層を形成して、めっき付線材を製造する。
【００５７】
上述の時効処理以外の熱処理として、以下の中間熱処理及び溶体化処理の少なくとも一方を含むことができる。
溶体化処理は、過飽和固溶体を形成することを目的の一つとする熱処理であり、連続鋳造工程以降、時効処理前の任意の時期に施すことができる。
中間熱処理は、連続鋳造工程以降成形工程までに塑性加工が施された場合に、加工に伴う歪みを除去して、加工性の向上を目的の一つとする熱処理であり、条件によってはある程度の時効や軟化も期待できる。中間熱処理は、伸線加工前の上述の加工材、伸線加工途中の中間伸線材、伸線加工後成形工程前の最終寸法の伸線材などに施すことが挙げられる。
【００５８】
＜連続鋳造工程＞
この工程では、上述したＦｅ，Ｐ，適宜Ｓｎ，Ｍｇを特定の範囲で含む特定の組成の銅合金の溶湯を連続鋳造して鋳造材を作製する。ここで、溶解時の雰囲気を真空雰囲気とすると、Ｆｅ，Ｐ，適宜Ｓｎなどの元素の酸化を防止できる。一方、溶解時の雰囲気を大気雰囲気とすると、雰囲気制御が不要であり、生産性を向上できる。この場合、雰囲気中の酸素による上記元素の酸化防止のために、上述のＣ，Ｍｎ，Ｓｉ（脱酸剤元素）を利用することが好ましい。
【００５９】
Ｃ（炭素）の添加方法は、例えば、上記溶湯の湯面を木炭片や木炭粉などで覆うことが挙げられる。この場合、湯面近傍の木炭片や木炭粉などから溶湯中にＣを供給できる。
ＭｎやＳｉは、これらを含む原料を別途用意して、上記溶湯中に混合することが挙げられる。この場合、上記湯面における木炭片や木炭粉などがつくる隙間から露出する箇所が雰囲気中の酸素に接触しても、湯面近傍での酸化を抑制できる。上記原料には、ＭｎやＳｉの単体、ＭｎやＳｉとＦｅとの合金などが挙げられる。
【００６０】
上述の脱酸剤元素の添加に加えて、坩堝や鋳型として、不純物が少ない高純度カーボン製のものを利用すると、溶湯に不純物が混入され難く、好ましい。
【００６１】
ここで、実施形態のコネクタ端子用線材は、代表的には、Ｆｅ及びＰを析出物として存在させ、Ｓｎ及びＭｇの少なくとも一方を含む場合にはＳｎやＭｇを固溶体として存在させる。そのため、コネクタ端子用線材の製造過程では、過飽和固溶体を形成する過程を備えることが好ましい。例えば、溶体化処理を行う溶体化工程を別途設けることができる。この場合、任意の時期に過飽和固溶体を形成できる。一方、連続鋳造を行う場合に冷却速度を大きくして過飽和固溶体の鋳造材を作製すれば、別途、溶体化工程を設けることなく、最終的に電気的特性及び機械的特性に優れる銅合金線を製造できる。製造工程を低減できることで、製造性にも優れる。そこで、コネクタ端子用線材の製造方法として、連続鋳造を行うこと、特に冷却過程で冷却速度を大きくして急冷することを提案する。
【００６２】
連続鋳造法は、ベルトアンドホイール法、双ベルト法、アップキャスト法など各種の方法が利用できる。特に、アップキャスト法は、酸素などの不純物を低減できて、ＣｕやＦｅ，Ｐ，Ｓｎなどの酸化を防止し易く好ましい。冷却過程の冷却速度は、５℃／ｓｅｃ超、更に１０℃／ｓｅｃ超、１５℃／ｓｅｃ以上が好ましい。
【００６３】
鋳造材には、各種の塑性加工、切削加工などの加工を施すことができる。塑性加工は、コンフォーム押出、圧延（熱間、温間、冷間）などが挙げられる。切削加工は、皮剥ぎなどが挙げられる。これらの加工を施すことで、鋳造材の表面欠陥を低減できて、伸線加工時に断線などを低減して、生産性を向上できる。特に、アップキャスト材には、これらの加工を施すと上述の断線などし難い。
【００６４】
＜伸線工程＞
この工程では、上記鋳造材や上記鋳造材に加工を施した上記加工材、この加工材に中間熱処理を施した中間熱処理材などに、少なくとも１パス、代表的には複数パスの伸線加工（冷間）を施して、所定の大きさの伸線材を作製する。複数パスを行う場合、パスごとの加工度は、組成や上記所定の大きさなどに応じて適宜調整するとよい。複数パスを行う場合、パス間に中間熱処理を行うと上述のように加工性などを高められる。
【００６５】
＜成形工程＞
この工程は、塑性加工によって、最終形状のコネクタ端子用線材を製造する。この塑性加工は、圧延加工などとすることができるが、所定の形状のダイスを用いた伸線加工とすることができる。この場合、長尺なコネクタ端子用線材を連続的に製造でき、量産に適する。上記ダイスとして、例えば、四角形状の貫通孔を有する異形ダイスを利用すれば、横断面形状が四角形である角線を製造できる。
【００６６】
成形工程に供する上記伸線材の大きさは、最終形状のコネクタ端子用線材の大きさに近いものが好ましい。この場合、最終形状にするまでの加工度を小さくでき、加工に伴って導入される歪みを低減して、高い導電率を有するコネクタ端子用線材を製造できる。成形工程前に上述の中間熱処理を行うと、成形工程での加工性に優れて、所定の最終形状及び所定の大きさのコネクタ端子用線材を精度よく成形できながら、加工硬化による強度向上効果によって、高い強度を有することができる。
【００６７】
＜中間熱処理＞
中間熱処理をバッチ処理とする場合、例えば、以下の条件が挙げられる。
｛中間熱処理条件｝
（熱処理温度）３００℃以上５５０℃以下、好ましくは３５０℃以上５００℃以下
（保持時間）１時間以上４０時間以下、好ましくは３時間以上２０時間以下
【００６８】
上記鋳造材に加工を施した加工材に中間熱処理を施す場合、この加工材の断面積は最終寸法の線材に比較して比較的大きい（太い）ため、この熱処理は、加熱対象全体の加熱状態を管理し易いバッチ処理が利用し易いと考えられる。上述の中間伸線材や伸線材は、断面が比較的小さいことから、連続処理を利用してもよい。中間熱処理の条件は、加工性の向上などといった目的のもと、組成などに応じて、上記の範囲から温度及び時間を選択するとよい。上記歪みの除去などによって、導電率の回復も期待でき、中間熱処理以降に伸線加工などの塑性加工を行った場合でも、高い導電率を有することが期待できる。なお、中間熱処理後に皮剥ぎなどを行うと、熱処理に起因する表面欠陥を低減できる。
【００６９】
＜熱処理工程＞
この工程では、素材（代表的には過飽和固溶体）からＦｅやＰを含む析出物を析出させる人工時効を主たる目的として熱処理（時効処理）を施す。この熱処理によって、上記の析出物などの析出強化による強度向上効果と、Ｃｕへの固溶低減による高い導電率の維持効果とを良好に図ることができる。また、この熱処理によって、ある程度の軟化も期待でき、この熱処理以降に伸線加工などの塑性加工を行う場合に加工性に優れる。
【００７０】
上記熱処理（時効処理）は、上述の連続鋳造工程以降であれば、任意の時期に施すことができる。具体的な実施時期は、＜伸線工程＞前（熱処理対象：上記鋳造材又は上記加工材）、伸線途中（熱処理対象：中間伸線材）、＜伸線工程＞直後（熱処理対象：所定の大きさの伸線材）、＜成形工程＞後（熱処理対象：所定の形状の線材）などが挙げられる。特に実施時期は、＜成形工程＞前が好ましい。
【００７１】
上記熱処理の条件（時効条件）は、上述のように加熱状態を管理し易いバッチ処理が利用し易いと考えられ、例えば以下が挙げられる。
｛時効条件｝
（熱処理温度）３５０℃以上５５０℃以下、好ましくは４００℃以上５００℃以下
（保持時間）１時間以上４０時間以下、好ましくは３時間以上２０時間以下
上記の範囲から、組成（元素の種類、含有量）、加工状態などに応じて選択するとよい。具体例として、後述の試験例１を参照するとよい。
【００７２】
＜めっき工程＞
上述の＜成形工程＞前の素材にめっき層を形成する場合、例えば、断面円形状の丸線の伸線材などにめっき層を形成できる。この場合、めっき対象が単純な形状である上に、ある程度太いため、均一的な厚さのめっき層を精度よく形成し易く、製造性に優れる。
上述の＜成形工程＞後の最終形状の線材にめっき層を形成する場合、成形工程で塑性加工を受けた際に、めっき層を損傷する恐れが無い。
【００７３】
めっき層の形成には、所望の組成に応じて、電気めっきや化学（無電解）めっきなど公知の手法が利用できる。上述のように下地層を形成してもよい。めっき層の厚さは、最終的な厚さが所定の厚さとなるように調整するとよい。
【００７４】
［試験例１］
種々の組成の銅合金線を種々の製造条件で作製して、特性を調べた。
【００７５】
銅合金線は、横断面形状が長方形状であり、表１に示す大きさの角線であって、めっき層を備えるものとし、以下に示す３つの製造パターン（Ａ），（Ｂ），（Ｃ）によって製造した。いずれの製造パターンにおいても、以下の鋳造材を用意した。
【００７６】
（鋳造材）
電気銅（純度９９．９９％以上）と、表１に示す各元素を含有する母合金、又は元素単体とを原料として用意した。用意した原料を高純度カーボン製の坩堝（不純物量が２０質量ｐｐｍ以下）を用いて、大気溶解して銅合金の溶湯を作製した。銅合金の組成（残部Ｃｕ及び不純物）を表１に示す。「−（ハイフン）」は添加していないことを意味する。
【００７７】
上記の銅合金の溶湯と、高純度カーボン製鋳型（不純物量が２０質量ｐｐｍ以下）とを用いて、アップキャスト法によって、以下の線径の断面円形状の連続鋳造材を作製した。冷却速度は、１０℃／ｓｅｃ超とした。
【００７８】
この試験では、炭素源として木炭片、Ｓｉ源及びＭｎ源としてＳｉ及びＭｎを含む鉄合金を用意した。そして、上記溶湯の湯面を上記木炭片で十分に覆い、湯面が大気に接触しないようにした。木炭片と湯面との接触によって、Ｃが溶湯に混入する量が表１に示す「微量元素」の「Ｃ」の量（質量ｐｐｍ）となるように、木炭片の量を調整した。
上記溶湯に対するＳｉ，Ｍｎの含有量が表１に示す「微量元素」の「Ｓｉ」、「Ｍｎ」の量（質量ｐｐｍ）となるように、鉄合金の量を調整して溶湯に混合した。
【００７９】
（銅合金線の製造パターン）
（Ａ）連続鋳造（線径φ１２．５ｍｍ）
⇒コンフォーム押出（線径φ９．５ｍｍ）
⇒伸線加工（線径φ２．６ｍｍ又はφ１．６ｍｍ）
⇒熱処理（表１の時効処理の条件）
⇒伸線加工（線径φ１．０ｍｍ）
⇒中間熱処理（表１の軟化処理の条件）
⇒成形（異形ダイスを用いた角伸線加工、０．６４ｍｍ×０．６４ｍｍ≒０．４ｍｍ２、又は縦０．６４ｍｍ×横１．５０ｍｍ≒１ｍｍ２）
⇒錫めっき層の形成（厚さ１．５μｍ）
（Ｂ）連続鋳造（線径φ１２．５ｍｍ）
⇒冷間圧延（線径φ９．５ｍｍ）
⇒中間熱処理（温度：４００℃〜５５０℃から選択、保持時間：４時間〜１６時間から選択）
⇒皮剥ぎ（線径φ８ｍｍ）
⇒伸線加工（線径φ２．６ｍｍ又はφ１．６ｍｍ）
⇒熱処理（表１の時効処理の条件）
⇒伸線加工（線径φ１．０ｍｍ）
⇒中間熱処理（表１の軟化処理の条件）
⇒成形（異形ダイスを用いた角伸線加工、０．６４ｍｍ×０．６４ｍｍ≒０．４ｍｍ２、又は縦０．６４ｍｍ×横１．５０ｍｍ≒１ｍｍ２）
⇒錫めっき層の形成（厚さ１．５μｍ）
（Ｃ）連続鋳造（線径φ１２．５ｍｍ）
⇒伸線加工（線径φ９．５ｍｍ）
⇒皮剥ぎ（線径φ８ｍｍ）
⇒伸線加工（線径φ２．６ｍｍ又はφ１．６ｍｍ）
⇒熱処理（表１の時効処理の条件）
⇒伸線加工（線径φ１．０ｍｍ）
⇒中間熱処理（表１の軟化処理の条件）
⇒成形（異形ダイスを用いた角伸線加工、０．６４ｍｍ×０．６４ｍｍ≒０．４ｍｍ２、又は縦０．６４ｍｍ×横１．５０ｍｍ≒１ｍｍ２）
⇒錫めっき層の形成（厚さ１．５μｍ）
【００８０】
製造パターン（Ａ），（Ｂ），（Ｃ）において、表１に軟化処理の条件が記載されている試料については、表１に示す線径のときに、表１に示す条件で中間熱処理（軟化処理）を施した。この中間熱処理は省略することができる（表１において軟化処理の欄が「−」である試料参照）。
【００８１】
製造パターン（Ａ），（Ｂ），（Ｃ）によって製造した銅合金線について、引張強さ（ＭＰａ）、導電率（％ＩＡＣＳ）を調べた。結果を表１に示す。
【００８２】
引張強さ（ＭＰａ）は、ＪＩＳ  Ｚ  ２２４１（金属材料引張試験方法、１９９８）に準拠して、汎用の引張試験機を用いて測定した。導電率（％ＩＡＣＳ）は、ブリッジ法によって測定した。
【００８３】
【表１】
2018083887.tif 000002
【００８４】
以下の説明では、最終の線材の大きさが同じもの同士を比較する。
表１に示すように試料Ｎｏ．１−１〜Ｎｏ．１−２３の銅合金線は、導電率が４０％ＩＡＣＳ以上であり、かつ引張強さが６００ＭＰａ以上であり、試料Ｎｏ．１−１０１，Ｎｏ．１−１０２に比較して、高い導電率と高強度とをバランスよく備えることが分かる。この理由の一つとして、試料Ｎｏ．１−１〜Ｎｏ．１−２３では、Ｆｅ，Ｐ，適宜Ｓｎ，Ｍｇを上述の特定の範囲で含む特定の組成の銅合金から構成されていることが考えられる。この結果、Ｆｅ，Ｐの含有に基づく析出強化による強度向上効果とＰなどの母相への固溶低減によるＣｕの導電率の維持効果とが得られた、適宜ＳｎやＭｇの固溶強化による強度向上効果も得られた、と考えられる。別の理由の一つとして、ここではＦｅ／Ｐが１．０以上１０以下を満たすことで、ＦｅとＰとの化合物が適切に析出して、過剰なＰの固溶を低減できたため、と考えられる。また、別の理由の一つとして、ここでは、Ｃ，Ｍｎ，Ｓｉを適切に含むことでＦｅ，Ｐ，Ｓｎなどの酸化を防止でき、Ｆｅ，Ｐによる強度向上効果、適宜Ｓｎによる強度向上効果、固溶低減によるＣｕの導電率の維持効果を得易くなったためと考えられる。
【００８５】
導電率に着目すると、ここでは、試料Ｎｏ．１−１〜Ｎｏ．１−２３はいずれも４５％ＩＡＣＳ以上であり、５０％ＩＡＣＳ以上の試料、更に６０％ＩＡＣＳ以上の試料も多く、６２％ＩＡＣＳ以上の試料もある。
【００８６】
引張強さに着目すると、ここでは、試料Ｎｏ．１−１〜Ｎｏ．１−２３はいずれも６００ＭＰａ以上であり、更に６１０ＭＰａ以上の試料、更に６２０ＭＰａ以上の試料も多い。
【００８７】
組成に着目する。
ここでは、Ｆｅ／Ｐが２．５以上（試料Ｎｏ．１−６，Ｎｏ．１−７）、更に２．９以上（試料Ｎｏ．１−１５，Ｎｏ．１−１６）、３．０以上（試料Ｎｏ．１−１０，Ｎｏ．１−１１）、３．５以上（試料Ｎｏ．１−２，Ｎｏ．１−３，Ｎｏ．１−１７，Ｎｏ．１−１８）であると、導電率が高くなり易いといえる。
Ｆｅ及びＰに加えて、Ｓｎを含んだり（試料Ｎｏ．１−１７，Ｎｏ．１−１８）、Ｍｇを含んだり（試料Ｎｏ．１−１５，Ｎｏ．１−１６）すると、ＳｎやＭｇが微量でも、高い導電性を有すると共に、高強度であることが分かる。これらの試料から、Ｆｅ及びＰを特定の範囲で含み、Ｍｇ及びＳｎを含まない銅合金線であっても、導電性に優れる上に高強度である、定量的には導電率が４０％ＩＡＣＳ以上、引張強さが６００ＭＰａ以上を満たすと期待される。
【００８８】
Ｆｅ及びＰに加えて、Ｓｎ及びＭｇのうち、Ｓｎを含むと強度により優れる傾向にあり、Ｍｇを含むと導電性により優れる傾向にある（例えば、試料Ｎｏ．１−８，Ｎｏ．１−９とＮｏ．１−１０，Ｎｏ．１−１１とを比較参照）。
Ｆｅ及びＰに加えて、Ｓｎを含有する場合、Ｓｎの含有量が多いほど強度が高い傾向にあり、少ないほど導電率が高い傾向にある（例えば、試料Ｎｏ．１−２２，Ｎｏ．１−２３とＮｏ．１−２０，Ｎｏ．１−２１とＮｏ．１−１７，Ｎｏ．１−１８とを比較参照）。
Ｆｅ及びＰに加えて、Ｍｇを含有する場合、Ｍｇの含有量が多いほど強度が高い傾向にあり、少ないほど導電率が高い傾向にある（例えば、試料Ｎｏ．１−１０，Ｎｏ．１−１１とＮｏ．１−１５，Ｎｏ．１−１６とを比較参照）。
Ｆｅ及びＰに加えて、Ｓｎ及びＭｇの双方を含有する場合、Ｓｎのみ又はＭｇのみを含有する場合に比較して、強度がより高くなり易い（例えば、試料Ｎｏ．１−４，Ｎｏ．１−５（双方）とＮｏ．１−２，Ｎｏ．１−３（Ｓｎのみ）、Ｎｏ．１−１５，Ｎｏ．１−１６（Ｍｇのみ）とを比較参照）。更に、導電率がより高く、強度がより高い場合がある（例えば、試料Ｎｏ．１−６，Ｎｏ．１−７（双方）とＮｏ．１−２，Ｎｏ．１−３（Ｓｎのみ）、Ｎｏ．１−１０，Ｎｏ．１−１１（Ｍｇのみ）とを比較参照）。
【００８９】
また、この試験からは、Ｃの含有量が１００質量ｐｐｍ以下、Ｍｎ及びＳｉの合計含有量が２０質量ｐｐｍ以下、これら３種の元素の合計含有量が１５０質量ｐｐｍ以下、特に１２０質量ｐｐｍ以下であれば、これらの元素の含有による導電率や強度の低下を招き難く、酸化防止材として機能してＦｅ，Ｐを適切に析出できたり、Ｓｎなどを固溶できたりすると考えられる。
【００９０】
熱処理に注目すると、この試験からは、所定の大きさのときに中間熱処理（軟化処理）を行うと、中間熱処理を行わない場合よりも導電率を高められる傾向にあるといえる（例えば、試料Ｎｏ．１−２とＮｏ．１−１、試料Ｎｏ．１−１３とＮｏ．１−１２、試料Ｎｏ．１−２０とＮｏ．１−１９）。
【００９１】
更に、試料Ｎｏ．１−１〜Ｎｏ．１−２３の線材は、応力緩和特性にも優れる。ここでは、試料Ｎｏ．１−１３，Ｎｏ．１−１９の線材と、リン青銅の線材、黄銅の線材とについて以下のようにして応力緩和率を調べた。
【００９２】
応力緩和率は、日本伸銅協会技術標準「薄板条の曲げによる応力緩和試験方法」（ＪＣＢＡ、Ｔ３０９：２００４）を参照して、片持ち梁式で測定する。試料に所定の曲げ応力を与えて弓なりに曲げた状態の試料を保持ブロックで支持した状態で加熱炉に入れて、以下の耐熱試験を行う。耐熱試験の条件は、所定の曲げ応力を０．２％耐力の５０％、加熱温度を１５０℃、保持時間（ｈｏｕｒ）を１０時間〜１０００時間から選択した時間とする。
【００９３】
上記所定の曲げ応力を得るのに必要な試験片の初期たわみ変位δ０（ｍｍ）と、以下の永久たわみ変位δｔ（ｍｍ）とから、応力緩和率（％）＝（永久たわみ変位δｔ／初期たわみ変位δ０）×１００を求める。永久たわみ変位δｔは、上述の耐熱試験後において、曲げ応力を除荷したときに生じる試験片のたわみ変位とする。
【００９４】
リン青銅（Ｃ５１９１）の線材、黄銅（Ｃ２６００）の線材はいずれも市販品（０．６４ｍｍ×０．６４ｍｍ）を用意した。
【００９５】
各試料の線材の特性（導電率（％ＩＡＣＳ）、引張強さ（ＭＰａ）、０．２％耐力（ＭＰａ））、保持時間（ｈ）ごとの応力緩和率（％）を表２に示す。各試料の線材の特性は、上述の金属材料引張試験方法やブリッジ法によって測定した。
【００９６】
【表２】
2018083887.tif 000003
【００９７】
表２に示すように試料Ｎｏ．１−１３，Ｎｏ．１−１９の線材はいずれも、高い導電性と高強度とをバランスよく有する上に、リン青銅の試料Ｎｏ．１−２０１及び黄銅の試料Ｎｏ．１−２０２に比較して、応力緩和率が小さく、応力緩和し難いことが分かる。特に、試料Ｎｏ．１−１３，Ｎｏ．１−１９は、ばね性に優れるとされるリン青銅の試料Ｎｏ．１−２０１よりも応力緩和率が低く、保持時間が比較的短い場合（５０時間）だけでなく、２００時間以上、更に１０００時間経過後でも応力緩和率が３０％以下である。ここで、保持時間を１００時間とした場合のリン青銅の応力緩和率は２８％である。これに対し、試料Ｎｏ．１−１３，Ｎｏ．１−１９の線材はいずれも、１０００時間経過後の応力緩和率が２５％以下、更には２０％以下であり、試料Ｎｏ．１−１９では１５％以下とより一層低い。このように応力緩和特性に優れる理由の一つとして、試料Ｎｏ．１−１３，Ｎｏ．１−１９は、上述の特定の組成の銅合金からなることで、０．２％耐力／引張強さの比がリン青銅よりも高いことが考えられる。また、この試験から、試料Ｎｏ．１−１〜Ｎｏ．１−１２，Ｎｏ．１−１４〜Ｎｏ．１８，Ｎｏ．１−２０〜Ｎｏ．１−２３の線材の応力緩和率は試料Ｎｏ．１−１３，Ｎｏ．１−１９と同等程度であり、リン青銅と同等又は同等以上の優れた応力緩和特性を有すると期待される。
【００９８】
この試験から、Ｆｅ及びＰ、適宜Ｓｎ，Ｍｇを特定の範囲で含む銅合金から構成される銅合金線は、導電性に優れ、かつ高強度であることが示された。この銅合金線は、応力緩和特性にも優れることが示された。また、この試験から、上述の特定の組成とし、少なくとも時効処理を含む熱処理を行うことで、高導電率かつ高強度な線材が得られることが示された。特に、この試験例のように連続鋳造工程で溶体化工程を兼ねたり、最終形状の成形を、異形ダイスを用いた伸線加工としたりすることで、工程数を低減したり、長尺な線材を連続して製造できたりすることで、製造性にも優れることが示された。
【００９９】
本発明はこれらの例示に限定されるものではなく、請求の範囲によって示され、特許請求の範囲と均等の意味及び範囲内での全ての変更が含まれることが意図される。
例えば、試験例１の銅合金の組成、角線の幅及び厚さ、熱処理条件などを適宜変更できる。
【国際調査報告】
2018083887.tif 000004
2018083887.tif 000005
2018083887.tif 000006
2018083887.tif 000007